(57)【要約】【課題】基材の凹凸面を利用して絵柄に深み感を出すとともに、多数の色彩のバリエーションを有し、耐候性、耐久性のあるパネルを提供する。【解決手段】凹凸を有する基板２の凹凸面上にベースコート３を形成し、その上にトップコートを施してなるパネルであって、該トップコートがアクリルウレタンクリア塗料を少なくとも２度重ね塗りをすることによって形成された少なくとも２層の第1トップコート１１と第２トップコート１２とからなるパネル。上記２層の第1トップコート１１および第２トップコート１２の少なくとも１層を着色クリア塗料層１１１、１１２とすることが好ましい。【選択図】図２
2006347043.tif 000002
【特許請求の範囲】
【請求項１】
凹凸を有する基板の凹凸面上にベースコートを形成し、その上にトップコートを施してなるパネルであって、該トップコートがアクリルウレタンクリア塗料を少なくとも２度重ね塗りをすることによって形成された少なくとも２層の第1トップコートと第２トップコートとからなるパネル。
【請求項２】
上記２層の第1トップコートおよび第２トップコートの少なくとも１層を着色クリア塗料層とした請求項１に記載のパネル。
【請求項３】
上記着色クリア塗料層が粘度の異なる着色アクリルウレタンクリア塗料を重ね塗りすることによって形成された請求項２に記載のパネル。
【請求項４】
上記トップコートの最表層以外のアクリルウレタンクリア塗料層とベースコートとに骨材が添加された請求項１に記載のパネル。
【発明の詳細な説明】
【技術分野】
【０００１】
本発明はパネルに関する。とくに、浴室用等水回りに用いられるパネルの構造に関する。
【背景技術】
【０００２】
従来、ユニットバス等の壁パネルに使用される化粧板等に関しては、例えば、下記特許文献１に記載の技術が知られている。下記特許文献１には、その第１図から明らかなように、凹凸面を有する基板１の凹凸面に必要に応じてシーラー層９とベースコート２を形成した後、その上にカラークリア塗料を塗布し、この塗料が未硬化のうちに塗装面を下向きにしてカラークリア塗料を硬化させるとともにカラークリア層５を形成させ、基板１の凸部に塗料を濃く、同凹部に塗料を薄く着色して凹凸模様の付いたタイル調の化粧板の製造方法が開示されている。
【特許文献１】特開平７−１１６５９６号公報（第１〜３頁、第１図）
【発明の開示】
【発明が解決しようとする課題】
【０００３】
上記特許文献１に記載の技術において、カラークリア塗料としては、クリア塗料に顔料等を添加して着色を施したものが用いられる。このとき、クリア塗料として、例えば紫外線硬化型アクリル塗料を使用すると、紫外線硬化型アクリル塗料は本来的に若干黄色味を帯びているため、透明なクリア感を得ることが困難である。また、通常、添加される紫外線吸収剤は、紫外線による硬化を妨げるため、実質的に使用することができず、クリア塗料が経年劣化して色が着くという問題がある。本発明は、このような問題を解決するためになされたものであって、基材の凹凸面を利用して絵柄に深み感を出すとともに、多数の色のバリエーションを有し、太陽光に曝されても変色することがなく耐久性のあるパネルを提供することを、その課題とする。
【課題を解決するための手段】
【０００４】
上記課題を解決するために、本発明においては、つぎのような技術的手段を講じている。すなわち、本発明によれば、凹凸を有する基板の凹凸面上にベースコートを形成し、その上にトップコートを施してなるパネルであって、該トップコートがアクリルウレタンクリア塗料を少なくとも２度重ね塗りをすることによって形成された少なくとも２層の第1トップコートと第２トップコートとからなるパネルが提供される。
【０００５】
上記凹凸を有する基板としてはとくに限定されないが、無機質基板、例えば、珪酸カルシウム板、石綿セメント板、石膏スラグ板、石膏ボード等が好ましく用いられる。上記無機質基板は、その表面を粗くして凹凸面とすることが好ましく、例えば、エンボス加工を施してもよい。
【０００６】
上記２層の第1トップコートおよび第２トップコートの少なくとも１層を着色クリア塗料層とすることも可能である。また、上記着色クリア塗料層を粘度の異なるアクリルウレタンクリア着色塗料を重ね塗りすることによって形成してもよい。さらに、上記トップコートの最表層以外のアクリルウレタンクリア塗料層とベースコートとに骨材を添加してもよい。
【発明の効果】
【０００７】
請求項１に記載の発明にかかるパネルは上記のとおりであり、絵柄が設けられたベースコートの表面をカバーするトップコートが、重ね塗りをすることによって形成された少なくとも２層のアクリルウレタンクリア塗料層から構成されているため、層間の屈折率の差、厚みの差等によりベースコートの絵柄が微妙に変化し、深み感を出すことができる。
【０００８】
上記少なくとも２層のアクリルウレタンクリア塗料層からなるトップコートの少なくとも１層を着色クリア塗料層とすることにより、トップコートにも着色が可能となり、多様な色彩で色付けすることができるとともに、ベースコートの絵柄に深み感を出すことができる。
【０００９】
上記着色クリア塗料層が粘度の異なる着色アクリルウレタンクリア塗料を重ね塗りすることによって形成されているため、まず、低粘度の着色アクリルウレタンクリア塗料をベースコートの上に塗装することにより、基板の凹凸に沿うベースコートの谷部に厚く、山部に薄く流れ込み山部と谷部とで塗膜の厚みが変化するため微妙な色調が得られる。ついで、高粘度の着色アクリルウレタンクリア塗料を重ね塗りすることにより、絵柄に深み感を出すことができる。
【００１０】
また、上記トップコートの最表層以外のアクリルウレタンクリア塗料層とベースコートとに骨材を添加することにより、絵柄に深み感があり、かつ、高級な意匠感を出すこともできる。上記骨材としてはとくに限定されないが、メタリック系、パール系等、無機系骨材が好ましく用いられる。
【発明を実施するための最良の形態】
【００１１】
以下、本発明の実施形態について図面を参照して、詳細に説明する。図１は、本発明の第１実施形態にかかるパネルＡを模式的に示す断面図である。図１において、基板２としては無機質基板が用いられ、その表面はエンボス加工により柄付けし、凹凸面とされている。上記基板２の上には隠蔽性のあるアクリルウレタン系下地塗料を塗布することにより絵柄が付けられたベースコート３が形成され、さらに、その上にトップコートが施される。
【００１２】
上記トップコートは、ベースコート３の上にアクリルウレタンクリア塗料を塗布して形成させた第２トップコート１２と、この第２トップコート１２の上にアクリルウレタンクリア塗料を重ね塗りして形成させた第１トップコート１１（最表層）とからなる。このように、アクリルウレタンクリア塗料を重ね塗りして２層とすることにより、層間の屈折率の差、厚みの差等によりベースコート３の絵柄が微妙に変化し、深み感を出すことができる。なお、図１における符号４は基板２の裏面をシールするために設けられたバックコートを示す。
【００１３】
図２は、本発明の第２実施形態にかかるパネルＢを模式的に示す断面図であり、第１実施形態と同様に、基板２の上に塗布されたベースコート３の上に２層からなるトップコートが施されている。図２において、第２着色トップコート１１２の形成に用いられる着色されたアクリルウレタンクリア塗料と、第１着色トップコート１１１（最表層）の形成に用いられる着色されたアクリルウレタンクリア塗料は異なった色とされている。
【００１４】
また、第２着色トップコート１１２を形成する着色アクリルウレタンクリア塗料の粘度は、第１着色トップコート１１１（最表層）を形成する着色アクリルウレタンクリア塗料の粘度よりも低くされている。このようにすることによって、低粘度の着色アクリルウレタンクリア塗料が基板２のエンボスに沿ってベースコート３の谷部に流れ込み易くなり、谷部で厚く、山部で薄く塗膜の厚みが変化した第２着色トップコート１１２が形成され、微妙な色調が得られる。ついで、高粘度の着色アクリルウレタンクリア塗料により第１着色トップコート１１１（最表層）を形成することにより、第１実施形態と同様に、絵柄に深み感を出すことができる。
【００１５】
さらに、上記トップコートの第１着色トップコート１１１（最表層）以外の第２着色トップコート１１２とベースコート３とにパールマイカ等の骨材を添加して高級な意匠感を出すこともできる。なお、上記着色アクリルウレタンクリア塗料の粘度を変える方法としては、シンナー等の希釈剤を加えて希釈する方法、塗装時の塗装温度を変え、第２着色トップコート１１２の塗装膜を形成する温度を高くし、第１着色トップコート１１１の塗装膜を形成する温度を上記温度よりも低くする方法等、公知の手段を用いることができる。
【図面の簡単な説明】
【００１６】
【図１】本発明の第１実施形態にかかるパネルを模式的に示す断面図である。
【図２】本発明の第２実施形態にかかるパネルを模式的に示す断面図である。
【符号の説明】
【００１７】
Ａ          第１実施形態にかかるパネル
１１        第１トップコート
１２        第２トップコート
Ｂ          第２実施形態にかかるパネル
１１１      第１着色トップコート
１１２      第２着色トップコート
２          基板
３          ベースコート
４          バックコート
【図１】
2006347043.tif 000003
【図２】
2006347043.tif 000004